(57)【要約】      （修正有）【課題】被検物の表層部に現れる劣化箇所の位置を正確に特定することができる劣化検出方法を提供する。【解決手段】本劣化検出方法は、被検物１Ａ、１Ｂの表層部温度で気化可能な液体１１で表層部２を濡らすか、若しくは被検物の表層部温度で気化可能な液化ガス１２を表層部２へ噴霧する熱負荷付与ステップと、熱負荷付与ステップと同時に赤外線サーモグラフィ装置７により撮影された表層部熱画像に基づいて被検物の表層部の温度変化を経時的に計測する温度観測ステップと、を含む。そして、温度観測ステップにより計測された被検物の表層部の温度分布において、周辺部に比べて温度低下が生じている部位を劣化箇所と判断する。【選択図】図１
2019027903.tif 000002
【特許請求の範囲】
【請求項１】
赤外線サーモグラフィ装置により被検物の表層部を撮影し、該撮影した前記被検物の表層部熱画像に基づいて、前記被検物の表層部における劣化箇所を特定する方法において、
前記被検物の表層部温度で気化することが可能な液体で表層部を濡らすか、若しくは前記被検物の表層部温度で気化することが可能な液化ガスを表層部へ噴霧する熱負荷付与ステップと、
前記熱負荷付与ステップと同時に又は前記熱負荷付与ステップの後に、前記赤外線サーモグラフィ装置により撮影された前記表層部熱画像に基づいて前記被検物の表層部の温度変化を経時的に計測する温度観測ステップと、を含み、
前記温度観測ステップにより計測された前記被検物の表層部の温度分布において、周辺部に比べて温度低下が生じている部位を劣化箇所と判断することを特徴とする劣化検出方法。
【請求項２】
前記液体は、水又はアルコールである請求項１記載の劣化検出方法。
【請求項３】
前記液化ガスは、沸点が−２０℃以下の圧縮された液化ガスである請求項１記載の劣化検出方法。
【請求項４】
前記熱負荷付与ステップの前に又は前記熱負荷付与ステップと同時に前記被検物の表層部を加熱する加熱ステップを含む請求項１乃至３のいずれか一項に記載の劣化検出方法。
【請求項５】
前記温度観測ステップの最中に前記被検物の表層部に対して送風を行う送風ステップを含む請求項１乃至４のいずれか一項に記載の劣化検出方法。
【請求項６】
前記熱負荷付与ステップは、前記被検物の表層部に前記液体を噴霧又は塗布することにより、若しくは前記被検物の表層部を前記液体に浸漬することにより、前記液体で表層部を濡らす請求項１乃至５のいずれか一項に記載の劣化検出方法。
【請求項７】
前記被検物は、絶縁材料からなる配電設備用部品である請求項１乃至６のいずれか一項に記載の劣化検出方法。
【請求項８】
前記劣化箇所は、前記配電設備用部品に生じたクラック及びトラッキングによる表面汚損部のうちの少なくとも１つである請求項７記載の劣化検出方法。
【発明の詳細な説明】
【技術分野】
【０００１】
本発明は、劣化検出方法に関し、さらに詳しくは、赤外線サーモグラフィ装置により被検物の表層部を撮影し、該撮影した被検物の表層部熱画像に基づいて、被検物の表層部における劣化箇所を特定する劣化検出方法に関する。
【背景技術】
【０００２】
従来、絶縁材料からなる部品等の劣化検出方法として、例えば、パッシブサーモグラフィ法、アクティブサーモグラフィ法、浸透探傷試験等が一般に知られている。このパッシブサーモグラフィ法は、被検物の発熱等の熱変化を熱画像として異常部を検知する方法である（例えば、特許文献１参照）。また、アクティブサーモグラフィ法は、自ら熱を発生しない被検物に、外部から刺激（例えば、加熱、応力負荷による発熱、電磁気的な負荷による発熱等）を付加することで、熱応答の違いにより健全部と異常部を判定する方法である（例えば、特許文献２、３参照）。さらに、浸透探傷試験は、被検物に浸透液を塗布し、現像処理を行うことで、表面欠陥（例えば、クラック、ピンホール等）を検出する方法である。
【先行技術文献】
【特許文献】
【０００３】
【特許文献１】特開２０１４−２３８３９３号公報
【特許文献２】特開２０１６−１５６７３３号公報
【特許文献３】特開２０１０−２１０２７０号公報
【発明の概要】
【発明が解決しようとする課題】
【０００４】
配電設備をはじめとして多くの設備・構造物は、高度経済成長期に大量施設され、近年の経済成長の停滞から設備更新サイクルが長期化している。例えば配電設備に用いられる絶縁材料からなる配電設備用部品においては、磁器のクラック（ひび割れ）や有機絶縁物のトラッキングによる表面汚損部等、表面に現れる劣化箇所の位置を特定して、その結果に基づいて設備更新することが望まれている。
【０００５】
しかし、上記パッシブサーモグラフィ法では、配電設備用部品が発熱現象を示す状況では適用可能であるが、自ら発熱しない配電設備用部品には適用できない。また、上記アクティブサーモグラフィ法では、高所に設置され、かつ活線である配電設備に適用する場合、遠隔操作で加熱する必要がある。また、配電設備用部品において有機絶縁物のトラッキングによる表面汚損部に関しては熱変化を引き起こせないので検出できない。さらに、上記浸透探傷試験では、浸透液、現像液などの残留物質の影響が懸念される。なお、このような配電設備用部品以外の設備用部品や製品においても、表面に現れる劣化箇所の位置を正確に特定することが望まれている。
【０００６】
本発明は、上記現状に鑑みてなされたものであり、被検物の表層部に現れる劣化箇所の位置を正確に特定することができる劣化検出方法を提供することを目的とする。
【課題を解決するための手段】
【０００７】
上記問題を解決するために、請求項１に記載の発明は、赤外線サーモグラフィ装置により被検物の表層部を撮影し、該撮影した前記被検物の表層部熱画像に基づいて、前記被検物の表層部における劣化箇所を特定する方法において、前記被検物の表層部温度で気化することが可能な液体で表層部を濡らすか、若しくは前記被検物の表層部温度で気化することが可能な液化ガスを表層部へ噴霧する熱負荷付与ステップと、前記熱負荷付与ステップと同時に又は前記熱負荷付与ステップの後に、前記赤外線サーモグラフィ装置により撮影された前記表層部熱画像に基づいて前記被検物の表層部の温度変化を経時的に計測する温度観測ステップと、を含み、前記温度観測ステップにより計測された前記被検物の表層部の温度分布において、周辺部に比べて温度低下が生じている部位を劣化箇所と判断することを要旨とする。
請求項２に記載の発明は、請求項１記載の発明において、前記液体は、水又はアルコールであることを要旨とする。
請求項３に記載の発明は、請求項１記載の発明において、前記液化ガスは、沸点が−２０℃以下の圧縮された液化ガスであることを要旨とする。
請求項４に記載の発明は、請求項１乃至３のいずれか一項に記載の発明において、前記熱負荷付与ステップの前に又は前記熱負荷付与ステップと同時に前記被検物の表層部を加熱する加熱ステップを含むことを要旨とする。
請求項５に記載の発明は、請求項１乃至４のいずれか一項に記載の発明において、前記温度観測ステップの最中に前記被検物の表層部に対して送風を行う送風ステップを含むことを要旨とする。
請求項６に記載の発明は、請求項１乃至５のいずれか一項に記載の発明において、前記熱負荷付与ステップは、前記被検物の表層部に前記液体を噴霧又は塗布することにより、若しくは前記被検物の表層部を前記液体に浸漬することにより、前記液体で表層部を濡らすことを要旨とする。
請求項７に記載の発明は、請求項１乃至６のいずれか一項に記載の発明において、前記被検物は、絶縁材料からなる配電設備用部品であることを要旨とする。
請求項８に記載の発明は、請求項７記載の発明において、前記劣化箇所は、前記配電設備用部品に生じたクラック及びトラッキングによる表面汚損部のうちの少なくとも１つであることを要旨とする。
【発明の効果】
【０００８】
本発明の劣化検出方法によると、被検物の表層部（表面）温度で気化することが可能な液体で表層部を濡らすか、若しくは被検物の表層部温度で気化することが可能な液化ガスを表層部へ噴霧する熱負荷付与ステップと、熱負荷付与ステップと同時に又は前記熱負荷付与ステップの後に、前記赤外線サーモグラフィ装置により撮影された前記表層部熱画像に基づいて前記被検物の表層部の温度変化を経時的に計測する温度観測ステップと、を含む。そして、前記温度観測ステップにより計測された前記被検物の表層部の温度分布において、周辺部に比べて温度低下が生じている部位を劣化箇所と判断する。これにより、被検物の表層部に劣化箇所が存在する場合、熱負荷付与ステップにおいて、液体で表層部を濡らすか、若しくは液化ガスを表層部へ噴霧することにより、健全部では、液体又は気化ガスがすみやかに気化して温度変化が緩和するのに対し、劣化箇所では、液体が滞留し気化が継続することで冷却されるか、若しくは液化ガスの気化により劣化箇所の空隙が冷却されて、温度低下が比較的長い時間継続する。そのため、温度観測ステップにより計測された被検物の表層部の温度において、劣化箇所では、健全部に比べて大きな温度低下が認められ、被検物の表層部に現れている劣化箇所の位置を正確に特定することができる。
また、前記液体が、水又はアルコールである場合は、被検物の表層部への残留液体を無くすことができる。
また、前記液化ガスが、沸点が−２０℃以下の圧縮された液化ガスである場合は、被検物の表層部への残留液化ガスを無くすことができる。
また、前記熱負荷付与ステップの前に又は前記熱負荷付与ステップと同時に前記被検物の表層部を加熱する加熱ステップを含む場合は、被検物の表層部での液体又は液化ガスの気化が促進されるため、劣化箇所では健全部に比べて更に大きく温度低下する。
また、前記温度観測ステップの最中に前記被検物の表層部に対して送風を行う送風ステップを含む場合は、被検物の表層部での液体又は液化ガスの気化が促進されるため、劣化箇所では健全部に比べて更に大きく温度低下する。
また、前記熱負荷付与ステップが、前記被検物の表層部に前記液体を噴霧又は塗布することにより、若しくは前記被検物の表層部を前記液体に浸漬することにより、前記液体で表層部を濡らす場合は、被検物の表層部を液体で効果的に濡らすことができる。
また、前記被検物が、絶縁材料からなる配電設備用部品である場合は、配電設備用部品の表層部に現れる劣化箇所の位置を正確に特定できる。
さらに、前記劣化部が、前記配電設備用部品に生じたクラック及びトラッキングによる表面汚損部のうちの少なくとも１つである場合は、配電設備用部品に生じたクラック及び／又はトラッキングによる表面汚損部を検出できる。
【図面の簡単な説明】
【０００９】
本発明について、本発明による典型的な実施形態の非限定的な例を挙げ、言及された複数の図面を参照しつつ以下の詳細な記述にて更に説明するが、同様の参照符号は図面のいくつかの図を通して同様の部品を示す。
【図１】実施例及び参考例に係る劣化検出方法を説明するための説明図であり、（ａ）は被検物の表層部を加熱する加熱ステップを示し、（ｂ）は被検物の表層部に液体又は液化ガスを噴霧する熱負荷付与ステップとともに、被検物の表層部を赤外線サーモグラフィ装置で計測する温度観測ステップを示す。
【図２】他の実施例及び参考例に係る劣化検出方法を説明するための説明図であり、（ａ）は被検物の表層部を加熱する加熱ステップとともに水浸漬する熱負荷付与ステップを示し、（ｂ）は被検物の表層部を赤外線サーモグラフィ装置で計測する温度観測ステップを示す。
【図３】液体又は液化ガスの気化による被検物の表層部の温度変化を説明するための説明図であり、（ａ）は液体又は液化ガスを被検物の表層部に噴霧した状態を示し、（ｂ）は液体又は液化ガスの気化状態を示す。
【図４】上記被検物の例を説明するための説明図であり、（ａ）は高圧カットアウトを示し、（ｂ）は高圧引下線を示す。
【図５】実施例１−４及び参考例１−３に係る劣化検出方法（被検物；高圧カットアウト）の評価結果を示す表である。
【図６】実施例５−９及び参考例４、５に係る劣化検出方法（被検物；高圧引下線）の評価結果を示す表である。
【図７】実施例１に係る劣化検出方法（エタノール噴霧）で撮影された表層部熱画像の一例を示す。
【図８】実施例２に係る劣化検出方法（液化ガス噴霧）で撮影された表層部熱画像の一例を示す。
【図９】実施例３に係る劣化検出方法（水浸漬で送風無し）で撮影された表層部熱画像の一例を示す。
【図１０】実施例４に係る劣化検出方法（水浸漬で送風有り）で撮影された表層部熱画像の一例を示す。
【図１１】実施例５に係る劣化検出方法（エタノール噴霧）で撮影された表層部熱画像の一例を示す。
【図１２】実施例６に係る劣化検出方法（水蒸気噴霧）で撮影された表層部熱画像の一例を示す。
【図１３】実施例７に係る劣化検出方法（水噴霧で送風有り）で撮影された表層部熱画像の一例を示す。
【図１４】実施例８に係る劣化検出方法（水浸漬で送風無し）で撮影された表層部熱画像の一例を示す。
【図１５】実施例９に係る劣化検出方法（水浸漬で送風有り）で撮影された表層部熱画像の一例を示す。
【発明を実施するための形態】
【００１０】
本実施形態に係る劣化検出方法は、例えば、図１及び図２に示すように、赤外線サーモグラフィ装置（７）により被検物（１Ａ、１Ｂ）の表層部（表面）（２）を撮影し、該撮影した被検物の表層部熱画像に基づいて、被検物の表層部における劣化箇所（３Ａ、３Ｂ）を特定する方法において、被検物の表層部温度で気化することが可能な液体（１１）で表層部を濡らすか、若しくは被検物の表層部温度で気化することが可能な液化ガス（１２）を表層部へ噴霧する熱負荷付与ステップと、熱負荷付与ステップと同時に又は熱負荷付与ステップの後に、赤外線サーモグラフィ装置（７）により撮影された表層部熱画像に基づいて被検物（１Ａ、１Ｂ）の表層部（２）の温度変化を経時的に計測する温度観測ステップと、を含む。そして、例えば、図３に示すように、温度観測ステップにより計測された被検物（１Ａ、１Ｂ）の表層部の温度分布において、周辺部に比べて温度低下が生じている部位を劣化箇所（３Ａ、３Ｂ）と判断する。
【００１１】
上記被検物（１Ａ、１Ｂ）の種類、用途、材質等は特に問わない。この被検物としては、例えば、絶縁材料からなる配電設備用部品（例えば、図４等参照）、配電設備以外の設備に用いられる部品や製品等が挙げられる。この配電設備部品としては、例えば、高圧カットアウト、高圧ピン碍子等の磁器製の部品や高圧引下線等の有機絶縁物で電線を被覆した部品などが挙げられる。さらに、被検物として配電設備用部品を採用する場合、例えば、配電設備用部品は、配電設備から取り外された状態で劣化箇所の特定が行われてもよいし、高所に設置された状態（即ち、自然環境内に配置された状態）のままで劣化箇所の特定が行われてもよい。
【００１２】
上記液体（１１）の種類等は特に問わない。この液体としては、例えば、水、アルコール、水蒸気等が挙げられる。これらのうち、取扱い性及び気化熱の大きさ（吸熱性）の観点から、水であることが好ましい。この水としては、例えば、後述のように被検物が雨中に曝されていることを考慮して雨水を利用することができる。また、被検物の表層部への濡れ性の観点から、アルコールであることが好ましい。このアルコールとしては、例えば、メタノール、エタノール、プロパノール、ブタノール等が挙げられる。これらのうち、作業環境性の観点から、エタノールであることが好ましい。さらに、上記液化ガス（１２）の種類等は特に問わない。この液化ガスは、例えば、沸点が−２０℃以下の圧縮された液化ガスであることができる。なお、液化ガスの沸点は、通常、−１００℃以上である。
【００１３】
上記熱負荷付与ステップの熱負荷形態、タイミング等は特に問わない。この熱負荷付与ステップとしては、例えば、被検物（１Ａ、１Ｂ）の表層部（２）に液体（１１）を噴霧又は塗布することにより液体で表層部を濡らすＡ形態（例えば、図１（ｂ）等参照）、被検物（１Ａ、１Ｂ）の表層部（２）を液体（１１）に浸漬することにより液体で表層部を濡らすＢ形態（例えば、図２（ａ）等参照）が挙げられる。このＢ形態は、例えば、水槽内の液体中に被検物の表層部を浸漬して行われてもよいし、自然環境内に設置された被検物の表層部を雨中に曝すことで行われてもよい。
【００１４】
上記被検物（１Ａ、１Ｂ）の表層部（２）に劣化箇所（３Ａ、３Ｂ）が存在する場合、例えば、図３に示すように、熱負荷付与ステップにおいて、液体（１１）で表層部を濡らすか、若しくは液化ガス（１２）を表層部へ噴霧することにより、健全部（１４）では、液体（１１）又は気化ガス（１２）がすみやかに気化して温度変化が緩和するのに対し、劣化箇所（３Ａ、３Ｂ）では、液体（１１）が滞留し気化が継続することで冷却されるか、若しくは液化ガス（１２）の気化により劣化箇所（３Ａ、３Ｂ）の空隙が冷却されて、温度低下が比較的長い時間継続する。そのため、熱負荷付与後に被検物（１Ａ、１Ｂ）の表層部（２）の温度分布の変化を経時的に計測すれば、劣化箇所（３Ａ、３Ｂ）では健全部（１４）に比べて大きな温度低下が認められ、被検物（１Ａ、１Ｂ）の表層部（２）に現れている劣化箇所（３Ａ、３Ｂ）の位置を正確に特定することができる。
【００１５】
上記温度観測ステップの温度観測形態、タイミング等は特に問わない。この温度観測ステップでは、通常、撮影された表層部熱画像の温度分布において、周辺部に比べて所定値以上の温度低下が認められる際に、温度低下が認められた部位を劣化箇所（３Ａ、３Ｂ）と判断する。この所定値としては、例えば、０．１℃以上（好ましくは０．２℃以上）が挙げられる。ただし、赤外線サーモグラフィの検出感度によっては、０．１℃以下の温度低下でも劣化箇所の検出が可能になる。なお、上記温度低下は、通常、１０℃以下である。劣化箇所（３Ａ、３Ｂ）を判断するタイミング（例えば、熱負荷付与ステップ後の経過時間）は、被検物（１Ａ、１Ｂ）の材料・形状・大きさ、熱負荷の方法、検出すべき劣化の種類等に応じて、適宜設定される。
また、温度観測ステップにおいて被検物（１Ａ、１Ｂ）の表層部の温度変化の勾配等を計測することにより、例えば、周辺部に比べて単位時間当たりの温度低下が急速に生じている部位を劣化箇所（３Ａ、３Ｂ）と判断することもできる。
【００１６】
本実施形態に係る劣化検出方法としては、例えば、上記熱負荷付与ステップの前に又は熱負荷付与ステップと同時に被検物（１Ａ、１Ｂ）の表層部（２）を加熱する加熱ステップを有する形態（例えば、図１（ａ）及び図２（ａ）等参照）が挙げられる。この加熱ステップの加熱形態、タイミング等は特に問わない。この加熱ステップは、例えば、ホットプレート（ヒータ）、熱風ブロア、エアコンディショナ等の加熱手段で行われてもよいし、水槽内の温度制御された水中に被検物の表層部を浸漬することで行われてもよいし、自然環境内に設置された被検物の表層部に対して日射及び／又は大気気温が作用することで行われてもよい。
【００１７】
本実施形態に係る劣化検出方法としては、例えば、上記温度観測ステップの最中に被検物（１Ａ、１Ｂ）の表層部（２）に対して送風を行う送風ステップを有する形態（例えば、図１（ｂ）及び図２（ｂ）等参照）が挙げられる。この送風ステップの送風形態、タイミング等は特に問わない。この送風ステップは、例えば、ブロア、エアコンディショナ等の送風手段で行われてもよいし、自然環境内に設置された被検物の表面に対して自然風が作用することで行われてもよい。また、送風ステップは、例えば、温度観測ステップの前に開始されて温度観測ステップで継続して行われることができる。
【００１８】
なお、上記実施形態で記載した各構成の括弧内の符号は、後述する実施例に記載の具体的構成との対応関係を示すものである。
【実施例】
【００１９】
以下、図面を用いて実施例及び参考例により本発明を具体的に説明する。
【００２０】
本実施例及び参考例に係る劣化検出方法は、図１及び図２に示すように、被検物１Ａ、１Ｂの表層部温度で気化することが可能な液体１１で表層部２を濡らすか、若しくは被検物１Ａ、１Ｂの表層部温度で気化することが可能な液化ガス１２を表層部２へ噴霧する熱負荷付与ステップ（図１（ｂ）及び図２（ａ）参照）と、熱負荷付与ステップと同時に又は熱負荷付与ステップの後に、赤外線サーモグラフィ装置７により撮影された表層部熱画像（図７〜図１５参照）に基づいて被検物１Ａ、１Ｂの表層部２の温度変化を経時的に計測する温度観測ステップ（図１（ｂ）及び図２（ｂ）参照）と、を含んでいる。
【００２１】
そして、温度観測ステップにより計測された被検物１Ａ、１Ｂの表層部２の温度分布において、周辺部に比べて温度低下が生じている部分を劣化箇所３Ａ、３Ｂと判断する。具体的に、図３（ａ）に示すように、被検物１Ａ、１Ｂの表層部２に劣化箇所３Ａ、３Ｂが存在する場合、熱負荷付与ステップにおいて、液体１１で表層部２を濡らすか、若しくは液化ガス１２を表層部２へ噴霧することにより、例えば、図３（ｂ）に示すように、健全部１４では、液体１１又は気化ガス１２がすみやかに気化して温度変化が緩和するのに対し、劣化箇所３Ａ、３Ｂでは、液体１１が滞留し気化が継続することで冷却されるか、若しくは液化ガス１２の気化により劣化箇所３Ａ、３Ｂの空隙が冷却されて、温度低下が比較的長い時間継続する。そのため、温度観測ステップにより計測された被検物の表層部の温度において、劣化箇所３Ａ、３Ｂでは、健全部１４に比べて大きな温度低下が認められ、被検物１Ａ、１Ｂの表層部２に現れている劣化箇所３Ａ、３Ｂの位置を正確に特定することができる。
【００２２】
また、本実施例及び参考例に係る劣化検出方法は、熱負荷付与ステップの前に又は熱負荷付与ステップと同時に被検物１Ａ、１Ｂの表層部２を加熱する加熱ステップを含んでいる。具体的に、図１（ａ）に示すように、被検物１Ａ、１Ｂは、熱負荷付与ステップの前に、ホットプレート４ａの加熱により表層部２が所定の温度となるように加熱される。また、図２（ａ）に示すように、熱負荷付与ステップと同時に、ホットプレート４ｂの加熱により温度制御された水槽５中の水により表層部２が所定の温度となるように加熱される。なお、被検物１Ａ、１Ｂの表層部温度が３０℃未満のものは、ホットプレート４ａ、４ｂを作動させずエアコンディショナの制御等により所定の温度とされる。
【００２３】
また、本実施例４、７、９及び参考例３に係る劣化検出方法（図５及び図６参照）は、温度観測ステップの最中に被検物１Ａ、１Ｂの表層部に対して送風を行う送風ステップを含んでいる。具体的に、図１（ｂ）及び図２（ｂ）に示すように、温度観測ステップの最中に、ブロア９により被検物１Ａ、１Ｂの表層部に対して送風（熱線式風速計（Ｔｅｓｔｏ４２５）で測定した風速；０．６〜１．０ｍ／ｓｅｃ）が行われる。
【００２４】
なお、本実施例及び参考例に係る劣化検出方法では、赤外線サーモグラフィ装置７と被検物との距離をおよそ３０〜４０ｍｍとした。この赤外線サーモグラフィ装置７として、検出する波長が８〜１４μｍであり、３２０×２４０画素を有する赤外線サーモグラフィカメラを使用した。さらに、本実施例及び参考例に係る劣化検出方法による評価結果（図５及び図６参照）においては、「○」は劣化部を明瞭に検出可能であることを示し、「△」は劣化部での温度差を検出可能であることを示し、「×」は劣化部を検出困難であることを示す。なお、見かけ上温度上昇している現象により劣化部を検出できる場合には、本発明とは異なるメカニズムであるため、「△」の塗りつぶし記号「▲」で示す。
【００２５】
（１）実施例１−４及び参考例１−３
以下に、実施例１−４及び参考例１−３に係る劣化検出方法について図５を用いて説明する。なお、本実施例及び参考例では、被検物として、絶縁材料からなる配電設備用部品である高圧カットアウト１Ａ（図４（ａ）参照）を採用した。この高圧カットアウト１Ａでは、通常、劣化箇所として磁器のクラック（ひび割れ）３Ａが生じる。
【００２６】
＜参考例１＞
参考例１の劣化検出方法では、図１に示すように、予めホットプレート４ａで被検物１Ａの表層部２を所定の温度となるように加熱し（加熱ステップ）、その後、被検物１Ａの表層部２に水１１を噴霧するとともに（熱負荷付与ステップ）、赤外線サーモグラフィ装置７により撮影された表層部熱画像に基づいて被検物１Ａの表層部２の温度変化を経時的に計測した（温度観測ステップ）。その結果、赤外線サーモグラフィ装置７により撮影された表層部熱画像では、劣化箇所３Ａを検出できなかった。その理由として、水は被検物１Ａに対して濡れにくいので効率良く劣化箇所３Ａに浸透しなかったことが挙げられる。
【００２７】
＜実施例１＞
実施例１の劣化検出方法では、図１に示すように、予めホットプレート４ａで被検物１Ａの表層部２を所定の温度となるように加熱し（加熱ステップ）、その後、被検物１Ａの表層部２にエタノール１１を噴霧するとともに（熱負荷付与ステップ）、赤外線サーモグラフィ装置７により撮影された表層部熱画像に基づいて被検物１Ａの表層部２の温度変化を経時的に計測した（温度観測ステップ）。その結果、赤外線サーモグラフィ装置７により撮影された表層部熱画像（図７参照；被検物１Ａの表層部温度３０℃の例）では、被検物１Ａの表層部温度が２０〜３５℃の範囲で劣化箇所３Ａを明瞭にとらえることができた（図７中の丸囲み部Ｐを参照）。また、被検物１Ａの表層部温度が４０℃、５０℃の場合には、劣化箇所３Ａを検出できるが、２０〜３５℃の時のようにシャープな像として検出できない。
【００２８】
＜実施例２＞
実施例２の劣化検出方法では、図１に示すように、予めホットプレート４ａで被検物１Ａの表層部２を所定の温度となるように加熱し（加熱ステップ）、その後、被検物１Ａの表層部２に液化ガス１２（具体的に、沸点が−２０℃以下の圧縮された液化ガス１２）を噴霧するとともに（熱負荷付与ステップ）、赤外線サーモグラフィ装置７により撮影された表層部熱画像に基づいて被検物１Ａの表層部２の温度変化を経時的に計測した（温度観測ステップ）。その結果、赤外線サーモグラフィ装置７により撮影された表層部熱画像（図８参照；被検物の表層部温度１０℃；１／６０秒ごとに採取した画像サンプリングの例）では、いずれの初期表層部温度の場合も、液化ガスの噴霧中にわずかに劣化箇所３Ａを検出できた（図８中の丸囲み部Ｐを参照）。
【００２９】
＜参考例２＞
参考例２の劣化検出方法では、図１に示すように、予めホットプレート４ａで被検物１Ａの表層部２を所定の温度となるように加熱し（加熱ステップ）、その後、被検物１Ａの表層部２に水蒸気１１を噴霧するとともに（熱負荷付与ステップ）、赤外線サーモグラフィ装置７により撮影された表層部熱画像に基づいて被検物１Ａの表層部２の温度変化を経時的に計測した（温度観測ステップ）。その結果、赤外線サーモグラフィ装置７により撮影された表層部熱画像では、水蒸気噴霧中に温度低下を観測することによって劣化箇所３Ａの位置を特定することができなかった。
【００３０】
＜参考例３＞
参考例３の劣化検出方法では、図１に示すように、予めホットプレート４ａで被検物１Ａの表層部２を所定の温度となるように加熱し（加熱ステップ）、その後、被検物１Ａの表層部２に水１１を噴霧するとともに（熱負荷付与ステップ）、被検物１Ａの表層部２に対してブロア９で送風を行いつつ（送風ステップ）、赤外線サーモグラフィ装置７により撮影された表層部熱画像に基づいて被検物１Ａの表層部２の温度変化を経時的に計測した（温度観測ステップ）。その結果、赤外線サーモグラフィ装置７により撮影された表層部熱画像では、劣化箇所３Ａの検出には至らなかった。
【００３１】
＜実施例３＞
実施例３の劣化検出方法では、図２に示すように、ホットプレート４ｂで加熱された水槽５内の水中に被検物１Ａの表層部２を所定の温度となるように水浸漬し（加熱ステップ・熱負荷付与ステップ）、その後、水槽５内から被検物１Ａを取り出して、赤外線サーモグラフィ装置７により撮影された表層部熱画像に基づいて被検物１Ａの表層部２の温度変化を経時的に計測した（温度観測ステップ）。その結果、赤外線サーモグラフィ装置７により撮影された表層部熱画像（図９参照；被検物の表層部温度４５℃の例）では、被検物１Ａの表層部温度が４５℃、５０℃の場合、劣化箇所３Ａの位置で僅かな温度低下が認められた（図９中の丸囲み部Ｐを参照）。ただし、被検物１Ａの表層部温度が４０℃以下では、ほとんど劣化箇所３Ａを検出できなかった。
【００３２】
＜実施例４＞
実施例４の劣化検出方法では、図２に示すように、ホットプレート４ｂで加熱された水槽５内の水中に被検物１Ａの表層部２を所定の温度となるように水浸漬し（加熱ステップ・熱負荷付与ステップ）、その後、水槽５から被検物１Ａを取り出して、被検物１Ａの表層部２に対してブロア９で送風を行いつつ（送風ステップ）、赤外線サーモグラフィ装置７により撮影された表層部熱画像に基づいて被検物１Ａの表層部２の温度変化を経時的に計測した（温度観測ステップ）。その結果、赤外線サーモグラフィ装置７により撮影された表層部熱画像では、被検物１Ａの表層部温度が１５℃、２０℃の場合、劣化箇所３Ａの位置で僅かな温度低下が認められた。また、被検物１Ａの表層部温度が２５℃以上（図１０参照；被検物の表層部温度３０℃の例）では、劣化箇所３Ａが明確に検出された（図１０中の丸囲み部Ｐを参照）。
【００３３】
なお、上記実施例３、４（水浸漬）は、高所に設置されたままの配電設備用部品が雨水に曝された後には劣化箇所に十分な水分が浸透すると考えられため、これを模擬するために行った。特に、実施例４（水浸漬後に送風有り）は、配電設備用部品が雨水に曝された後に僅かな風が発生することで水分の蒸発が促進されることが期待されるため、これを模擬するために行った。
【００３４】
以上より、高圧カットアウト１Ａのように水との濡れ性が悪い材料の劣化箇所（クラック）３Ａの検出については、高圧カットアウト１Ａの表層部２にエタノール１１を噴霧すること、もしくは高圧カットアウト１Ａの表層部２を水浸漬した後に送風を行うことが有効である。一方、水と濡れ性のよい材質の被検物の場合には、エタノールと同様に水噴霧することで劣化箇所の検出が可能であることは本原理から明らかである。さらに、液化ガス１２を用いた場合、何れの表層部温度域でも劣化箇所３Ａが検出可能と考えられるため、エタノール噴霧や水浸漬が適用できない表層部温度が１５℃以下の低い温度で有効と考えられる。
【００３５】
（２）実施例５−９及び参考例４、５
次に、実施例５−９及び参考例４、５に係る劣化検出方法について図６を用いて説明する。なお、本実施例及び参考例では、被検物として、絶縁材料からなる配電設備用部品である高圧引下線１Ｂ（図４（ｂ）参照）を採用した。この高圧引下線１Ｂでは、通常、劣化箇所として、有機絶縁物のトラッキングによる表面汚損部３Ｂが生じる。
【００３６】
＜参考例４＞
参考例４の劣化検出方法では、図１に示すように、予めホットプレート４ａで被検物１Ｂの表層部２を所定の温度となるように加熱し（加熱ステップ）、その後、被検物１Ｂの表層部２に水１１を噴霧するとともに（熱負荷付与ステップ）、赤外線サーモグラフィ装置７により撮影された表層部熱画像に基づいて被検物の表層部２の温度変化を経時的に計測した（温度観測ステップ）。その結果、赤外線サーモグラフィ装置７により撮影された表層部熱画像では、被検物１Ｂの表層部温度が５〜５０℃の場合、劣化箇所３Ｂを検出することができなかった。その理由として、水は被検物１Ｂに対して濡れにくいので効率良く劣化箇所に広がらなかったことが挙げられる。
【００３７】
＜実施例５＞
実施例５の劣化検出方法では、図１に示すように、予めホットプレート４ａで被検物１Ｂの表層部２を所定の温度となるように加熱し（加熱ステップ）、その後、被検物１Ｂの表層部２にエタノール１１を噴霧するとともに（熱負荷付与ステップ）、赤外線サーモグラフィ装置７により撮影された表層部熱画像に基づいて被検物１Ｂの表層部２の温度変化を経時的に計測した（温度観測ステップ）。その結果、赤外線サーモグラフィ装置７により撮影された表層部熱画像（図１１参照；被検物の表層部温度３０℃の例）では、被検物１Ｂの表層部温度が２５℃以上の場合に劣化箇所３Ｂを明瞭にとられることができた（図１１中の丸囲み部Ｐを参照）。
【００３８】
＜参考例５＞
参考例５の劣化検出方法では、図１に示すように、予めホットプレート４ａで被検物１Ｂの表層部２を所定の温度となるように加熱し（加熱ステップ）、その後、被検物１Ｂの表層部２に液化ガス１２（具体的に、沸点が−２０℃以下の圧縮された液化ガス１２）を噴霧するとともに（熱負荷付与ステップ）、赤外線サーモグラフィ装置７により撮影された表層部熱画像に基づいて被検物１Ｂの表層部２の温度変化を経時的に計測した（温度観測ステップ）。その結果、赤外線サーモグラフィ装置７により撮影された表層部熱画像（１／６０秒ごとに採取した画像サンプリング）では、噴霧中の画像や噴霧後放置後の画像からは劣化箇所３Ｂを検出できなかった。
【００３９】
＜実施例６＞
実施例６の劣化検出方法では、図１に示すように、予めホットプレート４ａで被検物１Ｂの表層部２を所定の温度となるように加熱し（加熱ステップ）、その後、被検物１Ｂの表層部２に水蒸気１１を噴霧するとともに（熱負荷付与ステップ）、赤外線サーモグラフィ装置７により撮影された表層部熱画像に基づいて被検物１Ｂの表層部２の温度変化を経時的に計測した（温度観測ステップ）。その結果、赤外線サーモグラフィ装置７により撮影された表層部熱画像（図１２参照；被検物の表層部温度３０℃の例）では、水蒸気を噴霧することで均一に液膜を形成するため、参考例４（水噴霧）の濡れ性の問題が解決され、健全部に比べて多くの水が集まることで温度低下をもたらし劣化箇所３Ｂを判別できた（図１２中の丸囲み部Ｐを参照）。
【００４０】
＜実施例７＞
実施例７の劣化検出方法では、図１に示すように、予めホットプレート４ａで被検物１Ｂの表層部２を所定の温度となるように加熱し（加熱ステップ）、その後、被検物１Ｂの表層部２に水１１を噴霧するとともに（熱負荷付与ステップ）、被検物１Ｂの表層部２に対してブロア９で送風を行いつつ（送風ステップ）、赤外線サーモグラフィ装置７により撮影された表層部熱画像に基づいて被検物１Ｂの表層部２の温度変化を経時的に計測した（温度観測ステップ）。その結果、赤外線サーモグラフィ装置７により撮影された表層部熱画像（図１３参照；被検物の表層部温度３０℃の例）では、送風が無い場合に比べ顕著な温度低下が認められた。そして、被検物１Ｂの表層部温度が３０℃の場合に、劣化箇所３Ｂの位置で温度低下をもたらし劣化箇所３Ｂを判別できた（図１３中の丸囲み部Ｐを参照）。
【００４１】
＜実施例８＞
実施例８の劣化検出方法では、図２に示すように、ホットプレート４ｂで加熱された水槽５内の水中に被検物１Ｂの表層部２を所定の温度となるように水浸漬し（加熱ステップ・熱負荷付与ステップ）、その後、水槽５から被検物１Ｂを取り出して、赤外線サーモグラフィ装置７により撮影された表層部熱画像に基づいて被検物１Ｂの表層部２の温度変化を経時的に計測した（温度観測ステップ）。その結果、赤外線サーモグラフィ装置７により撮影された表層部熱画像（図１４参照；被検物の表層部温度４０℃の例）では、被検物１Ｂの表層部温度が４０℃以上で劣化箇所３Ｂを検出することができた（図１４中の丸囲み部Ｐを参照）。
【００４２】
＜実施例９＞
実施例９の劣化検出方法では、図２に示すように、ホットプレート４ｂで加熱された水槽５内の水中に被検物１Ｂの表層部２を所定の温度となるように水浸漬し（加熱ステップ・熱負荷付与ステップ）、その後、水槽５から被検物１Ｂを取り出して、被検物１Ｂの表層部２に対してブロア９で送風を行いつつ（送風ステップ）、赤外線サーモグラフィ装置７により撮影された表層部熱画像に基づいて被検物１Ｂの表層部２の温度変化を経時的に計測した（温度観測ステップ）。その結果、赤外線サーモグラフィ装置７により撮影された表層部熱画像（図１５参照；被検物の表層部温度３０℃の例）では、被検物１Ｂの表層部温度が１５℃以上で劣化箇所３Ｂを検出することができた（図１５中の丸囲み部Ｐを参照）。
【００４３】
なお、上記実施例８、９（水浸漬）は、高所に設置されたままの配電設備用部品が雨水に長期曝された後には劣化箇所に十分な水分が浸透すると考えられため、これを模擬するために行った。特に、実施例９（水浸漬後に送風有り）は、配電設備用部品が雨水にさらされた後に僅かな風が発生することで水分の蒸発が促進されることが期待されるため、これを模擬するために行った。
【００４４】
以上より、高圧引下線１Ｂの劣化箇所（トラッキングによる表面汚損部）３Ｂの検出については、高圧引下線１Ｂの表層部２にエタノール１１を噴霧すること、もしくは高圧引下線１Ｂの表層部２を水浸漬した後に送風を行うことが有効である。特に、表層部温度が２０〜５０℃の高圧引下線１Ｂの表層部２にエタノール１１を噴霧することが有効である。さらに、高圧引下線１Ｂの表層部２を水浸漬した後に、表層部温度が１５〜５０℃の高圧引下線１Ｂの表層部２に対して送風を行うことが有効である。
【００４５】
本発明は上記で詳述した実施形態に限定されず、本発明の請求項に示した範囲で様々な変形または変更が可能である。
【産業上の利用可能性】
【００４６】
本発明は、赤外線サーモグラフィ装置により撮影された被検物の表層部熱画像に基づいて、被検物の表層部における劣化箇所を特定する技術として広く利用される。
【符号の説明】
【００４７】
１Ａ；高圧カットアウト（被検物）、１Ｂ；高圧引下線（被検物）、２；表層部、３Ａ；クラック（劣化箇所）、３Ｂ；トラッキング汚損部（劣化箇所）、７；赤外線サーモグラフィ装置、１１；液体、１２；液化ガス。
【図１】
2019027903.tif 000003
【図２】
2019027903.tif 000004
【図３】
2019027903.tif 000005
【図４】
2019027903.tif 000006
【図５】
2019027903.tif 000007
【図６】
2019027903.tif 000008
【図７】
2019027903.tif 000009
【図８】
2019027903.tif 000010
【図９】
2019027903.tif 000011
【図１０】
2019027903.tif 000012
【図１１】
2019027903.tif 000013
【図１２】
2019027903.tif 000014
【図１３】
2019027903.tif 000015
【図１４】
2019027903.tif 000016
【図１５】
2019027903.tif 000017